СЫРЬЕВАЯ СМЕСЬ ДЛЯ ИЗГОТОВЛЕНИЯ СТРОИТЕЛЬНЫХ ИЗДЕЛИЙ
CRUDE MIXTURE FOR MAKING CONSTRUCTION ARTICLES

Изобретение относится к промышленности строительных материалов, а именно к составам сырьевых смесей для изготовления строительных изделий: кирпича, блоков, облицовочной плитки, черепицы.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение прочности строительных изделий, изготовленных из сырьевой смеси.
Технический результат достигается тем, что в сырьевой смеси для изготовления строительных изделий, включающей глину, макулатуру, древесные опилки и измельченное стекловолокно, компоненты находятся при следующем соотношении, мас.%: глина 85,65-89,65; макулатура 0,05-0,07; древесные опилки 0,1-0,3; измельченное стекловолокно 10,0-14,0.
В таблице приведены составы сырьевой смеси.
Таблица
Компоненты
Состав, мас.%:
1
2
3
Глина
89,65
87,83
85,65
Макулатура
0,05
0,07
0,05
Древесные опилки
0,3
0,1
0,3
Измельченное стекловолокно
10,0
12,0
14,0
Для приготовления сырьевой смеси может быть использованы разнообразные глины, в том числе лессы, бентониты.
Макулатуру измельчают на куски размером 3-7 мм. Используют древесные опилки крупностью не более 3 мм.
Стекловолокно (любого химического состава) нарезают на отрезки длиной 3-10 мм.
Глину измельчают до размера кусков 10-20 мм, сушат и размалывают сухим способом до получения частиц размером не более 2 мм. Древесные опилки смешивают с измельченной макулатурой и измельченным стекловолокном, добавляют глину и еще раз смешивают. Полученную сырьевую смесь увлажняют до 8-12% и формуют под давлением 25-27 МПа из нее изделия, которые обжигают при температуре 1000-1100°С. Прочность на сжатие изделий, полученных из сырьевой смеси, составит не менее 7 МПа.
Источники информации
1. SU 1379257, С03С 10/00, 1988.